(57)【特許請求の範囲】
【請求項１】
ポリエステル、マグネシウム化合物、アルカリ金属化合物、及びリン化合物を含むポリエステル組成物であって、該ポリエステル組成物中に、質量換算でマグネシウム原子を４００〜２７００ｐｐｍ、アルカリ金属原子を４０〜２７０ｐｐｍ、及びリン原子を２００〜１７００ｐｐｍ含有し、下記（１）〜（２）を満足することを特徴とするマスターバッチ用ポリエステル組成物。
（１）  溶融比抵抗＝０．００５×１０８〜０．０５×１０８Ω・ｃｍ
（２）  ＩＭＡ≦１０
（ここで、ＩＭＡはポリエステル組成物からなるシートから観測される、視野面積１ｍｍ２当たりの粒子径１０μｍ以上の粒子数である。）
【請求項２】
前記ポリエステルが、ジカルボン酸成分とグリコール成分を構成成分とするポリエステルであり、該ジカルボン酸成分に対するマグネシウム原子の量をｍ（ｍｏｌ％）、アルカリ金属原子の量をｋ（ｍｏｌ％）、リン原子の量をｐ（ｍｏｌ％）としたとき、下記（３）を満たす請求項１に記載のマスターバッチ用ポリエステル組成物。
（３）  ２≦（ｍ＋ｋ／２）／ｐ≦３
【請求項３】
前記アルカリ金属が、カリウムである請求項１または２に記載のマスターバッチ用ポリエステル組成物。
【請求項４】
前記リン化合物が、リン酸トリアルキルエステルであり、該アルキルエステルのアルキル基が炭素数２〜４のアルキル基である請求項１〜３のいずれかに記載のマスターバッチ用ポリエステル組成物。
【請求項５】
前記リン化合物が、リン酸トリエチルである請求項１〜３のいずれかに記載のマスターバッチ用ポリエステル組成物。
【請求項６】
請求項１〜５のいずれかに記載のマスターバッチ用ポリエステル組成物を含有したフィルム用ポリエステル組成物。
【請求項７】
請求項６に記載のフィルム用ポリエステル組成物からなるポリエステルフィルム。
【発明の詳細な説明】
【技術分野】
【０００１】
本発明は、ポリエステルフィルムに良好な静電密着性を付与し、製膜性を改善するためのマスターバッチ用ポリエステル組成物に関する。
【背景技術】
【０００２】
ポリエステルは、機械的特性、及び化学的特性に優れており、包装用、磁気テープ用、光学用などのフィルムやシート等の広範な分野において使用されている。ポリエステルフィルムは、ポリエステルを溶融押出した後、二軸延伸して得られる。すなわち、押出機により溶融押出されたシート状物を回転する冷却ドラムの表面に密着させて引き取り（キャスティング）、次いで、該シート状物を冷却ドラムの後段に配置された延伸ロールへと導いて縦延伸し、さらに、テンターで横延伸した後、熱固定される。ここで、フィルムの厚みの均一性を高め、また、キャスティングの速度を高めるには、押出口金から溶融押出したシート状物を回転冷却ドラム表面で冷却する際に、該シート状物とドラム表面とが十分に高い付着力で密着していなければならない。このため、シート状物と回転ドラムの表面との付着力を高めるための方法として、押出口金と冷却回転ドラムの間にワイヤー状の電極を設けて高電圧を印加し、未固化のシート状物の表面に静電気を発生させて、該シート状物を冷却ドラムの表面に静電付着させて、急冷する、所謂、静電密着キャスト法が多く使用されている。【０００３】
静電密着キャスト法において、シート状物の冷却ドラムへの静電密着性を向上させるには、シート状物表面における電荷量を多くすることが有効であり、該電荷量を多くするには、原料となるポリエステルを改質してその溶融比抵抗を低くすることが有効であることが知られている。そして、この溶融比抵抗を低くする方法として、原料ポリエステルの製造段階において、エステル化またはエステル交換反応中にアルカリ金属またはアルカリ土類金属化合物を添加すること等が行われている（例えば、特許文献１参照。）。【０００４】
溶融比抵抗を低くする別の方法として、多量のアルカリ金属またはアルカリ土類金属化合物を添加して非常に低い溶融比抵抗を有するマスターバッチを別途製造し、フィルムの原料となるポリエステルに混合することも行われている（例えば、特許文献２参照。）。しかしマスターバッチの製造では多量のアルカリ金属やアルカリ土類金属化合物を添加することにより、異物が発生しやすいといった問題や、着色しやすい問題、熱安定性が低下する問題があった。またマスターバッチとして十分に低い値の溶融比抵抗が得られず、フィルム原料のポリエステルに対して多量のマスターバッチを混合する必要がありコスト面でも不利であった。
【先行技術文献】
【特許文献】
【０００５】
【特許文献１】特開２０１０−２８５５２７号公報
【特許文献２】特開２００８−２０１８２２号公報
【発明の概要】
【発明が解決しようとする課題】
【０００６】
本発明の目的は、十分に低い溶融比抵抗を有し、異物が少なく、色調と熱安定性に優れたマスターバッチ用ポリエステル組成物、およびこのマスターバッチ用ポリエステル組成物を混合することで、冷却ドラムへの静電密着性を高めて製膜性を改善し、品位にも優れたポリエステルフィルムを提供することである。
【課題を解決するための手段】
【０００７】
本発明者らは鋭意検討した結果、以下に示す手段により、上記課題を解決できることを見出し、本発明に到達した。【０００８】
すなわち、本発明は、以下の構成からなる。
（ｉ）  ポリエステル、マグネシウム化合物、アルカリ金属化合物、及びリン化合物を含むポリエステル組成物であって、該ポリエステル組成物中に、質量換算でマグネシウム原子を４００〜２７００ｐｐｍ、アルカリ金属原子を４０〜２７０ｐｐｍ、及びリン原子を２００〜１７００ｐｐｍ含有し、下記（１）〜（２）を満足することを特徴とするマスターバッチ用ポリエステル組成物。
（１）  溶融比抵抗＝０．００５×１０８〜０．０５×１０８Ω・ｃｍ
（２）  ＩＭＡ≦１０
（ここで、ＩＭＡはポリエステル組成物からなるシートから観測される、視野面積１ｍｍ２当たりの粒子径１０μｍ以上の粒子数である。）
（ｉｉ）  前記ポリエステルが、ジカルボン酸成分とグリコール成分を構成成分とするポリエステルであり、該ジカルボン酸成分に対するマグネシウム原子の量をｍ（ｍｏｌ％）、アルカリ金属原子の量をｋ（ｍｏｌ％）、リン原子の量をｐ（ｍｏｌ％）としたとき、下記（３）を満たす（ｉ）に記載のマスターバッチ用ポリエステル組成物。
（３）  ２≦（ｍ＋ｋ／２）／ｐ≦３
（ｉｉｉ）  前記アルカリ金属が、カリウムである（ｉ）または（ｉｉ）に記載のマスターバッチ用ポリエステル組成物。
（ｉｖ）  前記リン化合物が、リン酸トリアルキルエステルであり、該アルキルエステルのアルキル基が炭素数２〜４のアルキル基である（ｉ）〜（ｉｉｉ）のいずれかに記載のマスターバッチ用ポリエステル組成物。
（ｖ）  前記リン化合物が、リン酸トリエチルである（ｉ）〜（ｉｉｉ）のいずれかに記載のマスターバッチ用ポリエステル組成物。
（ｖｉ）  （ｉ）〜（ｖ）のいずれかに記載のマスターバッチ用ポリエステル組成物を含有したフィルム用ポリエステル組成物。
（ｖｉｉ）  （ｖｉ）に記載のフィルム用ポリエステル組成物からなるポリエステルフィルム。
【発明の効果】
【０００９】
本発明のマスターバッチ用ポリエステル組成物は、マグネシウム化合物、アルカリ金属化合物およびリン化合物を特定量添加して製造され、低い溶融比抵抗を有するためフィルムの製膜性を改善でき、さらに異物が少なく色調と熱安定性にも優れるため、包装用フィルム、工業用フィルムなど、幅広い用途に使用することができる。
【発明を実施するための形態】
【００１０】
［マスターバッチ用ポリエステル組成物］
本発明のマスターバッチ用ポリエステル組成物は、フィルム原料用ポリエステル樹脂に混合されることでフィルム用ポリエステル組成物となる。
本発明のマスターバッチ用ポリエステル組成物の溶融比抵抗は、０．００５×１０８〜０．０５×１０８Ω・ｃｍである必要がある。ポリエステルフィルムの製膜性を改善するためには、フィルム用ポリエステル組成物としての溶融比抵抗が０．１×１０８〜０．３×１０８Ω・ｃｍであることが望ましいが、マスターバッチ用ポリエステル組成物の溶融比抵抗が０．０５×１０８Ω・ｃｍよりも高い場合は、フィルム用ポリエステルの製膜性を改善するために多量のマスターバッチの添加量が必要になるため、マスターバッチとしての効能が低く製造コストの増大などの問題がある。マスターバッチ用ポリエステル組成物の溶融比抵抗が０．００５×１０８Ω・ｃｍより低い場合には、マスターバッチの添加量が少なくなりすぎるため偏析が起こりやすく、フィルムの溶融比抵抗にムラが生じ、製膜安定性が低下することがある。より好ましいマスターバッチ用ポリエステル組成物の溶融比抵抗は、０．００５×１０８〜０．０２５×１０８Ω・ｃｍである。
【００１１】
本発明のマスターバッチ用ポリエステル組成物には、溶融比抵抗を下げるためマグネシウム化合物、アルカリ金属化合物を添加している。また、これらの金属イオン成分を異物化させることなくポリエステル中で分散させ、さらに熱安定性を向上させるためにリン化合物を添加している。
【００１２】
本発明で使用するマグネシウム化合物としては、公知のマグネシウム化合物を使用することができる。例えば、酢酸マグネシウムのような低級脂肪酸塩や、マグネシウムメトキサイドのようなアルコキサイド等が挙げられ、これらはいずれか１種を単独で使用しても、２種以上を併用してもよい。特に、酢酸マグネシウムが好ましい。
【００１３】
マグネシウム原子の量は、マスターバッチ用ポリエステル組成物に対して４００〜２７００ｐｐｍである。マグネシウム原子量が４００ｐｐｍ未満の場合は溶融比抵抗が高くなり、フィルム用ポリエステル組成物の製膜性を改善するために多量のマスターバッチの添加量が必要になるため、マスターバッチとしての効能が低く製造コストの増大などの問題がある。マグネシウム原子量が２７００ｐｐｍを超える場合には、不溶性の異物（マグネシウム塩）の生成量が多くなり、また耐熱性の低下を招きフィルムの着色が酷くなり好ましくない。好ましいマグネシウム原子の量は４５０〜２５００ｐｐｍであり、より好ましいマグネシウム原子の量は４５０〜２０００ｐｐｍである。
【００１４】
本発明で使用するアルカリ金属化合物のアルカリ金属としては、リチウム、ナトリウム、カリウムが上げられる。また、アルカリ金属化合物としては、例えば、酢酸リチウムや酢酸カリウムのような低級脂肪酸塩や、カリウムメトキサイドのようなアルコキサイド等が挙げられ、これらはいずれか１種を単独で使用しても、２種以上を併用してもよい。アルカリ金属としては、カリウムが溶融比抵抗を下げる効果が大きく、好ましい。アルカリ金属化合物としては、酢酸塩が好ましく、酢酸カリウムが特に好ましい。
【００１５】
アルカリ金属原子の量は、マスターバッチ用ポリエステル組成物に対して４０〜２７０ｐｐｍである。アルカリ金属原子量が４０ｐｐｍ未満の場合は溶融比抵抗が高くなり、フィルム用ポリエステル組成物の製膜性を改善するために多量のマスターバッチ用ポリエステルの添加量が必要になるため、マスターバッチとしての効能が低く製造コストの増大などの問題がある。アルカリ金属原子の量が、２７０ｐｐｍを超える場合には、耐熱性の低下を招きフィルムの着色が酷くなり好ましくない。好ましいアルカリ金属原子の量は４５〜２５０ｐｐｍであり、より好ましいアルカリ金属原子の量は４５〜２００ｐｐｍである。
【００１６】
本発明で使用するリン化合物としては、リン酸、亜リン酸、次亜リン酸、ホスホン酸、ホスフィン酸及びこれらのエステル化合物が例示される。例えば、リン酸、リン酸トリメチル、リン酸トリブチル、リン酸トリフェニル、リン酸モノメチル、リン酸ジメチル、リン酸モノブチル、リン酸ジブチル、亜リン酸、亜リン酸トリメチル、亜リン酸トリブチル、メチルホスホン酸、メチルホスホン酸ジメチル、エチルホスホン酸ジメチル、フェニルホスホン酸ジメチル、フェニルホスホン酸ジエチル、フェニルホスホン酸ジフェニル、エチルジエチルホスホノアセテート、ホスフィン酸、メチルホスフィン酸、ジメチルホスフィン酸、フェニルホスフィン酸、ジフェニルホスフィン酸、ジメチルホスフィン酸メチル、ジフェニルホスフィン酸メチルが挙げられる。中でも、炭素数が２〜４のアルキル基を有するリン酸トリエステルを使用することが好ましい。具体的には、リン酸トリエチル、リン酸トリプロピル、リン酸トリブチル等が挙げられ、これらはいずれか１種を単独で使用しても、２種以上を併用してもよい。特にリン酸トリエチルは、マグネシウムイオンと適度な強さの相互作用を有する錯体を形成すると考えられ、溶融比抵抗が低く、異物が少なく色調に優れたポリエステル組成物が得られるため好ましい。
【００１７】
リン原子の量は、マスターバッチ用ポリエステル組成物に対して、２００〜１７００ｐｐｍである。リン原子量が２００ｐｐｍ未満の場合には、マグネシウムイオンとアルカリ金属イオンを安定化し、ポリエステル中に分散させる効果が低くなり不溶性の異物の生成量が多くなる。さらに異物化したマグネシウムは溶融比抵抗を下げる効果がなくなるため、マグネシウム添加量に対して溶融比抵抗が高くなる。また耐熱性の低下を招きフィルムの着色が酷くなり好ましくない。リン原子量が１７００ｐｐｍを超えると、過剰なリン化合物がマグネシウムイオンと相互作用するため、マグネシウムイオンの電荷が溶融比抵抗を下げる効果に寄与せず、マグネシウム添加量に対して溶融比抵抗が高くなり、好ましくない。好ましいリン原子の量は２２０〜１０００ｐｐｍである。
【００１８】
マスターバッチ用ポリエステル組成物中のマグネシウム原子、アルカリ金属原子、及びリン原子の含有量は、下記の実施例の項に記載の方法で定量することが可能である。マグネシウム化合物、アルカリ金属化合物、及びリン化合物のポリエステル中への添加時期は、特に限定されないが、ポリエステルの重合時、特にエステル化工程の途中、またはエステル化工程が終了した時点から重合工程が始まるまでの間に添加することで、ポリエステルの酸成分とマグネシウムイオンやアルカリ金属イオンが塩を形成して異物化することを抑制でき、またオリゴマー中に均一に分散できるため好ましい。
ポリエステルの重合時にこれら化合物を添加した場合、マグネシウム原子、アルカリ金属原子は、ほぼ添加量がそのままポリエステル組成物中に残存するが、リン原子は減圧環境下で重合系外へ留去することがあるため、添加量と残存量の関係を予め把握した上で、リン化合物の添加量を決める必要がある。
【００１９】
ポリエステルが、ジカルボン酸成分とグリコール成分を構成成分とするポリエステルであるとき、ジカルボン酸成分に対するマグネシウム原子の量をｍ（ｍｏｌ％）、アルカリ金属原子の量をｋ（ｍｏｌ％）、リン原子の量をｐ（ｍｏｌ％）としたとき、マグネシウム原子、アルカリ金属原子、リン原子のモル比は下記の式（３）を満たすことで、本発明の効果がより高いものとなる。
（３）  ２≦（ｍ＋ｋ／２）／ｐ≦３
リン原子がマグネシウムイオンとアルカリ金属イオンを異物化させることなく、安定化させていると考えられる。マグネシウムイオンが２価であるのに対してアルカリ金属イオンが１価であることから、マグネシウムイオンとアルカリ金属イオンの量の和を（ｍ＋ｋ／２）と表し、これをＰで除した比「（ｍ＋ｋ／２）／ｐ」をリン原子に対する、マグネシウムイオンとアルカリ金属イオンの相対的な量としている。
式（３）の値が３を超える場合、リン原子の量がマグネシウム原子とアルカリ金属原子に対して相対的に少なく、マグネシウムイオンとアルカリ金属イオンを安定化し、ポリエステル中に分散させる効果が低くなり不溶性の異物（マグネシウム塩、アルカリ金属塩）の生成量が多くなる。さらに異物化したマグネシウムは溶融比抵抗を下げる効果がなくなるため、マグネシウム添加量に対して溶融比抵抗が高くなる。また、耐熱性の低下を招きフィルムの着色が酷くなる。式（３）の値が２未満の場合には、リン原子の量がマグネシウム原子とアルカリ金属原子に対して相対的に過剰になり、過剰なリン化合物がマグネシウムイオンと相互作用するため、マグネシウムイオンの電荷が溶融比抵抗を下げる効果に寄与せず、マグネシウム添加量に対して溶融比抵抗が高くなる。「（ｍ＋ｋ／２）／ｐ」は、２．３以上、３以下であることがより好ましく、２．５以上、３以下であることがさらに好ましい。
式（３）における、「（ｍ＋ｋ／２）／ｐ」は、マスターバッチ用ポリエステル組成物中の各原子の含有量からも算出できる。
【００２０】
本発明のマスターバッチ用ポリエステル組成物のＩＭＡの測定方法について、以下に説明する。ＩＭＡは、マスターバッチ用ポリエステル組成物中の異物（粒子径１０μｍ以上の粒子）数に相当する。
本発明のマスターバッチ用ポリエステル組成物中の異物数の測定は、位相差光学顕微鏡を用いて観察したポリマー中の粒子の画像から画像解析により粒子の大きさと個数を計測する方法を用いる。位相差光学顕微鏡は屈折率が異なる物体を透過する光の波長のわずかの遅れ（位相差）を光の回折・屈折を利用して明暗のコントラストに変換することができるので、通常の顕微鏡観察ではポリマー中で無色透明に見える異物粒子の観察にも適している。観察された画像は電子データとして画像解析装置に取り込み、粒子径（面積円相当径）と個数を計測することができる。
【００２１】
位相差顕微鏡による粗大粒子の観察では、用いるレンズの倍率や開口度によって、視野面積や焦点深度が決まってくるので、これらが異なると計測結果のずれを引き起こす。また、無機粒子の含有量が大きく、光線透過率の小さい試料の場合には得られる画像の明度が暗く、倍率の大きなレンズでは十分な観測ができない場合がある。また、観察する試料の厚みは、対物レンズの焦点深度に対して十分に厚みが大きいことが必要である。これらの条件を満たすため、本発明では位相差顕微鏡の位相差対物レンズの倍率は１０倍、開口度は０．５のレンズを用いて観察する。
本発明のマスターバッチ用ポリエステル組成物中の異物数（ＩＭＡ）は、ポリエステル組成物を０．８〜０．９ｍｍの厚さにしたシートから、下記の手順により計測される、１平方ｍｍ当たりの、粒子径１０μｍ以上の異物粒子数を指す。
【００２２】
画像解析装置による計測は、以下の手順で行われる。
（１）得られた画像を電子信号に変換する。変換した画像データはモノクロ画像であり、画像のコントラストは０（真っ黒）から２５５（真っ白）の２５６階調から構成されている。
（２）画像の対象物（粗大無機粒子）と背景（ポリマー）の境界線を明確に仕切る、２値化処理を行い、粒子が白、背景が黒（またはその逆に、粒子が黒、背景が白）の２値化画像を得る。
（３）画像を構成する点（ドット）数から粒子の径（面積円相当径）と個数を計算する。
得られた結果は、実際の画像の縮尺に応じて単位面積換算し、粒子径の大きさごとに個数を区分したデータである。
測定は通常２０〜４０視野行い、計測結果は視野面積１平方ｍｍ当たりに換算して用いる。
観察および測定の際には、粒子径、粒子数が既知の標準試料を用いて画像の濃淡や解像度、２値化の際の閾値を適宜調整することが好ましい。
【００２３】
本発明のマスターバッチ用ポリエステル組成物は、上記の方法で測定したＩＭＡ（粒子径１０μｍ以上の異物粒子数）が１平方ｍｍ当たり１０個以下であることが必要である。ＩＭＡが１０個を超えるとフィルムの表面に異物となって外観や品質を損なうだけでなく、ポリマーやフィルムを製造する際の溶融工程で更に凝集、蓄積して粗大化した異物によりフィルターの背圧が上昇したり、フィルターを通過してフィルム中に混入した粗大異物を起点としてフィルムに穴開きが発生したりして、長期間安定した生産ができない。
【００２４】
上記のフィルムにしたときの良好な外観や品質を有し、安定生産性を満足するためには、本発明のマスターバッチ用ポリエステル組成物のＩＭＡは７個／ｍｍ２以下であることが好ましい。
本発明における異物とは、触媒や溶融比抵抗を低くするために添加した金属化合物が重合系中で無機塩または有機塩を形成して不溶化、凝集して析出したものである。
【００２５】
本発明に係るポリエステルとは、ジカルボン酸を含む多価カルボン酸およびこれらのエステル形成性誘導体から選ばれる一種または二種以上とグリコールを含む多価アルコールから選ばれる一種または二種以上とから成るもの、またはヒドロキシカルボン酸およびこれらのエステル形成性誘導体からなるもの、または環状エステルからなるものをいう。
【００２６】
ポリエステルの製造は、従来公知の方法で行うことができる。例えば、テレフタル酸とエチレングリコールとのエステル化後、重縮合する方法、もしくは、テレフタル酸ジメチルなどのテレフタル酸のアルキルエステルとエチレングリコールとのエステル交換反応を行った後、重縮合する方法のいずれの方法でも行うことができる。また、重合の装置は、回分式であっても、連続式であってもよい。
【００２７】
触媒は、ポリエステルの重合触媒として公知のアンチモン化合物、アルミニウム化合物、チタン化合物、スズ化合物、ゲルマニウム化合物等の金属含有ポリエステル重縮合触媒を使用することができる。この中で、異物抑制や熱安定性に優れるアルミニウム化合物を使用することが好ましい。
アンチモン化合物を用いる場合、マスターバッチ用ポリエステル組成物中、質量換算でアンチモン原子として５０〜３００ｐｐｍ含有していることが好ましい。アルミニウム化合物を用いる場合、マスターバッチ用ポリエステル組成物中、質量換算でアルミニウム原子として２０〜１００ｐｐｍ含有していることが好ましい。チタン化合物を用いる場合、マスターバッチ用ポリエステル組成物中、質量換算でチタン原子として５〜１５０ｐｐｍ含有していることが好ましい。スズ化合物を用いる場合、マスターバッチ用ポリエステル組成物中、質量換算でスズ原子として５０〜２００ｐｐｍ含有していることが好ましい。ゲルマニウム化合物を用いる場合、マスターバッチ用ポリエステル組成物中、質量換算でゲルマニウム原子として５０〜２００ｐｐｍ含有していることが好ましい。これら金属の重合触媒のうち、アンチモン化合物、アルミニウム化合物、チタン化合物、スズ化合物の場合は、ほぼ添加量がそのままポリエステル組成物中に残存するが、ゲルマニウム化合物の場合は、減圧環境下で重合系外へ留去することがあるため、ポリエステル組成物中の残存量が上記の範囲になるよう添加量を調整することが望ましい。
【００２８】
ポリエステルの重合触媒は、重合反応の任意の段階で反応系に添加することができる。例えば、エステル化反応もしくはエステル交換反応の開始前および反応途中の任意の段階、重縮合反応の開始直前、あるいは重縮合反応途中の任意の段階で、反応系への添加することができる。
【００２９】
前記ジカルボン酸としては、蓚酸、マロン酸、コハク酸、グルタル酸、アジピン酸、ピメリン酸、スベリン酸、アゼライン酸、セバシン酸、デカンジカルボン酸、ドデカンジカルボン酸、テトラデカンジカルボン酸、ヘキサデカンジカルボン酸、１，３−シクロブタンジカルボン酸、１，３−シクロペンタンジカルボン酸、１，２−シクロヘキサンジカルボン酸、１，３−シクロヘキサンジカルボン酸、１，４−シクロヘキサンジカルボン酸、２，５−ノルボルナンジカルボン酸、ダイマー酸などに例示される飽和脂肪族ジカルボン酸またはこれらのエステル形成性誘導体、フマル酸、マレイン酸、イタコン酸などに例示される不飽和脂肪族ジカルボン酸またはこれらのエステル形成性誘導体、オルソフタル酸、イソフタル酸、テレフタル酸、５−（アルカリ金属）スルホイソフタル酸、ジフェニン酸、１，３−ナフタレンジカルボン酸、１，４−ナフタレンジカルボン酸、１，５−ナフタレンジカルボン酸、２，６−ナフタレンジカルボン酸、２，７−ナフタレンジカルボン酸、４，４’−ビフェニルジカルボン酸、４，４’−ビフェニルスルホンジカルボン酸、４，４’−ビフェニルエーテルジカルボン酸、１，２−ビス（フェノキシ）エタン−ｐ，ｐ’−ジカルボン酸、パモイン酸、アントラセンジカルボン酸などに例示される芳香族ジカルボン酸、またはこれらのエステル形成性誘導体が挙げられる。
【００３０】
これらジカルボン酸以外の多価カルボン酸として、エタントリカルボン酸、プロパントリカルボン酸、ブタンテトラカルボン酸、ピロメリット酸、トリメリット酸、トリメシン酸、３，４，３’，４’−ビフェニルテトラカルボン酸、およびこれらのエステル形成性誘導体などが挙げられる。
【００３１】
前記グリコールとしては、エチレングリコール、１，２−プロピレングリコール、１，３−プロピレングリコール、ジエチレングリコール、トリエチレングリコール、１，２−ブチレングリコール、１，３−ブチレングリコール、２，３−ブチレングリコール、１，４−ブチレングリコール、１，５−ペンタンジオール、ネオペンチルグリコール、１，６−ヘキサンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、１，１０−デカメチレングリコール、１，１２−ドデカンジオールなどのアルキレングリコール、ポリエチレングリコール、ポリトリメチレングリコール、ポリテトラメチレングリコールなどに例示される脂肪族グリコール、ヒドロキノン、４，４’−ジヒドロキシビスフェノール、１，４−ビス（β−ヒドロキシエトキシ）ベンゼン、１，４−ビス（β−ヒドロキシエトキシフェニル）スルホン、ビス（ｐ−ヒドロキシフェニル）エーテル、ビス（ｐ−ヒドロキシフェニル）スルホン、ビス（ｐ−ヒドロキシフェニル）メタン、１，２−ビス（ｐ−ヒドロキシフェニル）エタン、ビスフェノールＡ、ビスフェノールＣ、２，５−ナフタレンジオール、これらのグリコールにエチレンオキシドが付加したグリコール、などに例示される芳香族グリコールが挙げられる。
【００３２】
これらグリコール以外の多価アルコールとして、トリメチロールメタン、トリメチロールエタン、トリメチロールプロパン、ペンタエリスリトール、グリセロール、ヘキサントリオールなどが挙げられる。
【００３３】
前記ヒドロキシカルボン酸としては、乳酸、クエン酸、リンゴ酸、酒石酸、ヒドロキシ酢酸、３−ヒドロキシ酪酸、ｐ−ヒドロキシ安息香酸、ｐ−（２−ヒドロキシエトキシ）安息香酸、４−ヒドロキシシクロヘキサンカルボン酸、またはこれらのエステル形成性誘導体などが挙げられる。
【００３４】
前記環状エステルとしては、ε−カプロラクトン、β−プロピオラクトン、β−メチル−β−プロピオラクトン、δ−バレロラクトン、グリコリド、ラクチドなどが挙げられる。
【００３５】
多価カルボン酸もしくはヒドロキシカルボン酸のエステル形成性誘導体としては、これらのアルキルエステル、酸クロライド、酸無水物などが挙げられる。
【００３６】
本発明で用いるポリエステルとしては、ポリエチレンテレフタレート、ポリブチレンテレフタレート、ポリプロピレンテレフタレート、ポリ（１，４−シクロヘキサンジメチレンテレフタレート）、ポリエチレンナフタレート、ポリブチレンナフタレート、ポリプロピレンナフタレートおよびこれらの共重合体が好ましく、特に好ましくはポリエチレンテレフタレートおよびこの共重合体である。
【００３７】
本発明のマスターバッチ用ポリエステル組成物中には、使用する目的に応じて、ジエチレングリコール抑制剤、蛍光増白剤、染料や顔料などの色調調整剤、紫外線防止剤、赤外線吸収色素、熱安定剤、界面活性剤、酸化防止剤などの各種添加剤を１種もしくは２種以上含有させることができる。ジエチレングリコール抑制剤としてはアルキルアミン化合物やアンモニウム塩化合物などの塩基性化合物を使用可能であり、酸化防止剤としては、芳香族アミン系、フェノール系などの酸化防止剤が使用可能であり、安定剤としては、イオウ系、アミン系などの安定剤が使用可能である。
これらの添加剤は、合計でマスターバッチ用ポリエステル組成物中に、好ましくは１０質量％以下の割合で添加することができ、より好ましくは５質量％以下の割合である。
【００３８】
本発明のマスターバッチ用ポリエステル組成物は、ペレットでの色調（Ｃｏ−ｂ）は０〜４０であることが好ましく、０〜３０であることがより好ましい。マスターバッチ用ポリエステル組成物は、フィルム原料用ポリエステル樹脂に混合されてフィルム用ポリエステル組成物となり、フィルムへと成形される。マスターバッチ用ポリエステル組成物のペレットでの色調（Ｃｏ−ｂ）が相対的に高い値であっても、フィルム原料用ポリエステル樹脂で希釈されて、フィルムとしての色調が好ましい範囲であれば問題ない。
本発明のマスターバッチ用ポリエステル組成物の固有粘度（ＩＶ）は、０．３〜０．７ｄｌ／ｇであることが好ましい。マスターバッチ用ポリエステル組成物は、フィルム原料用ポリエステル樹脂に混合されてフィルム用ポリエステル組成物となり、フィルムへと成形される。マスターバッチ用ポリエステル組成物のペレットでの固有粘度（ＩＶ）が相対的に高い値や低い値であっても、フィルム原料用ポリエステル樹脂で希釈されて、フィルムとしての固有粘度（ＩＶ）が好ましい範囲であれば問題ない。
【００３９】
［フィルム用ポリエステル組成物］
本発明のフィルム用ポリエステル組成物は、上記マスターバッチ用ポリエステル組成物と、フィルム原料用ポリエステル樹脂（組成物）を任意の割合で混合したものである。
フィルム原料用ポリエステル樹脂（組成物）には、溶融比抵抗を下げるためのアルカリ金属化合物やアルカリ土類金属化合物を含有していなくてもよく、また含有していてもよい。アルカリ金属化合物やアルカリ土類金属化合物を含有せず溶融比抵抗が高いフィルム原料用ポリエステル樹脂に、本発明のマスターバッチ用ポリエステル組成物を混合した場合には、一般的なフィルム用ポリエステル組成物と同等以上の製膜性を達成することができる。すでにアルカリ金属化合物やアルカリ土類金属化合物を含有するフィルム原料用ポリエステル組成物に、本発明のマスターバッチ用ポリエステル組成物を混合した場合には、その製膜性をさらに高めることができる。
フィルム原料用ポリエステル樹脂（組成物）に使用可能なポリエステルは、前記マスターバッチ用ポリエステル組成物に使用可能なポリエステルと同様である。フィルム原料用ポリエステル樹脂（組成物）に使用するポリエステルと、マスターバッチ用ポリエステル組成物に使用するポリエステルが、同じ構成成分からなるポリエステルであることは好ましい態様である。
フィルム用ポリエステル組成物中のマグネシウム原子量は１５〜１５０ｐｐｍ、アルカリ金属量は１．５〜１５ｐｐｍ、リン原子量は７〜８０ｐｐｍであることが望ましい。具体的には、本発明のマスターバッチ用ポリエステル組成物を１〜２０質量％含んだフィルム用ポリエステル組成物とすることが好ましく、該マスターバッチ用ポリエステル組成物を２〜１０質量％含んだフィルム用ポリエステル組成物とすることがより好ましい。このような範囲となるようにマスターバッチ用ポリエステル組成物を混合すると、溶融比抵抗、色調、耐熱性のバランスに優れたフィルムを得ることができる。フィルムでの色調（Ｃｏ−ｂ）は、実施例の項で説明する方法で測定した場合、０〜６であることが好ましく、０〜５．２であることがより好ましく、０〜５であることがさらに好ましい。
【実施例】
【００４０】
以下本発明を実施例により具体的に説明するが、本発明はこの実施例に限定されるものではない。なお、主な特性値の測定法を、以下に説明する。【００４１】
（１）ポリエステル樹脂・組成物の固有粘度（ＩＶ）
ポリエステル組成物をフェノール／１，１，２，２−テトラクロロエタンの６／４（重量比）混合溶媒を使用して溶解し、温度３０℃にて測定した。【００４２】
（２）溶融比抵抗
２７５℃で溶融させたポリエステル組成物の両端部に２本の電極（直径０．６ｍｍのステンレス針金）が置かれ、幅２ｃｍの２枚の石英板で挟む形で、幅２ｃｍ、厚さ０．６ｍｍの均一な溶融ポリエステル組成物の層を形成し、１２０Ｖの直流電圧を印加した時の電流（ｉｏ）を測定し、これを次式に当てはめて溶融比抵抗値ρｉ（Ω・ｃｍ）を求めた。
ρｉ（Ω・ｃｍ）＝（Ａ／Ｌ）×（Ｖ／ｉｏ）
［Ａ：電極面積（ｃｍ２）、Ｌ：電極間距離（ｃｍ）、Ｖ：電圧（Ｖ）］
Ａ（ｃｍ２）＝［溶融ポリエステル組成物層の幅］×［厚み］＝２（ｃｍ）×０．０６（ｃｍ）であり、Ｖ＝１２０（Ｖ）である。Ｌは電極の直径を含めずに測定した。【００４３】
（３）マグネシウム、カリウム、リチウム、リンの定量方法
厚みが５ｍｍ、内径５０ｍｍのステンレス製円形リング中でポリエステル組成物を［融点＋２０℃］に加熱溶融させてサンプルピースを作製し、蛍光Ｘ線分析により、元素量を求め、ｐｐｍ（質量基準）で表示した。なお、定量の際には、予め各元素量既知のサンプルから求めた検量線を使用した。【００４４】
（４）ポリエステル組成物のＩＭＡ
ＩＭＡ測定は、前記ＩＭＡの測定方法の説明に準じて行った。以下、補足する。
マスターバッチ用ポリエステル組成物のペレット１粒を２枚のカバーガラス（マツナミマイクロカバーグラス、２５ｍｍ×２５ｍｍ、厚さ０．２ｍｍ）に挟んで、約３００℃のホットプレート上で加熱溶融し、０．８〜０．９ｍｍの厚さにプレスし、直ぐに急冷して観察用シートとした。位相差顕微鏡（Ｎｉｋｏｎ社製、）、対物レンズ（同社製、倍率１０倍、開口度０．５）を用いて、試料の厚さの中心部分を観察した。画像はＣＣＤカメラを経由して画像解析装置（Ｎｉｒｅｃｏ製、Ｌｕｚｅｘ−ＦＳ）に取り込み、画像解析を行い、１０μｍ以上の粒子数を計測した。視野を変えながら同様の計測を２０回行い、合計の粒子数を求め、視野面積１平方ｍｍ当たりの１０μｍ以上の粒子数を計算し、マスターバッチ用ポリエステル組成物のＩＭＡとした。【００４５】
（５）色調（Ｃｏ−ｂ）
色差計（日本電色工業（株）製、ＺＥ−２０００）を用いて、ポリエステル組成物のペレットまたはフィルムの色差（Ｌ、ａ、ｂ）を測定した。ペレットは測定セルに入れて反射法で測定した。フィルムは１０枚重ねて反射法で測定した。【００４６】
（６）耐熱性
マスターバッチ用ポリエステル組成物を混合して製膜したポリエステルフィルムをガラスアンプルに投入し、窒素置換後、１３．３ｋＰａの減圧下（窒素雰囲気）でガラスアンプルの封を実施し、３００℃で２時間加熱処理した時の加熱処理前後の固有粘度を測定した。耐熱性は、加熱処理による固有粘度低下（ΔＩＶ＝［加熱処理後のＩＶ］−［加熱処理前のＩＶ］）で表示する。通常、加熱処理で固有粘度は低下するので、ΔＩＶの絶対値が小さいほど、耐熱性は良好である。【００４７】
（参考例１）フィルム原料用ポリエステル樹脂（Ｘ）の製造
撹拌機、蒸留塔、圧力調整器を備えたステンレス製オートクレーブにテレフタル酸、エチレングリコール、三酸化二アンチモン０．５４重量部仕込んだ。さらにテレフタル酸に対して０．３ｍｏｌ％のトリエチルアミンを加え、２４０℃、ゲージ圧０．３５ＭＰａでエステル化に生成する水を逐次除去しながら２時間エステル化反応を行った。
続いて、１時間で系の温度を２８０℃まで昇温して、この間に系の圧力を徐々に減じて１５０Ｐａとし、この条件下で１時間重縮合反応を行い、フィルム原料用ポリエステル樹脂（Ｘ）を得た。得られたポリエステル樹脂の固有粘度は０．６２ｄｌ／ｇ、溶融比抵抗は３．２×１０８Ω・ｃｍであった。【００４８】
（実施例１）
（１）マスターバッチ用ポリエステル組成物の製造
撹拌機、蒸留塔、圧力調整器を備えたステンレス製オートクレーブにテレフタル酸およびエチレングリコールを仕込んだ。テレフタル酸に対して０．３ｍｏｌ％のトリエチルアミンを加え、常法に従いエステル化反応を行い、オリゴマーを得た。
続いて、塩基性酢酸アルミニウム、酢酸マグネシウム二水和物、酢酸カリウム、リン酸トリエチルをそれぞれポリエステルの理論量に対してアルミニウム原子として３０ｐｐｍ、マグネシウム原子として５００ｐｐｍ、カリウム原子として５０ｐｐｍ、リン原子として３３０ｐｐｍとなるように添加し、１時間で系の温度を２８０℃まで昇温して、この間に系の圧力を徐々に減じて１５０Ｐａとし、この条件下で８０分間重縮合反応を行い、マスターバッチ用ポリエステル組成物のペレットを得た。得られたポリエステル組成物の物性を表１に示す。
（２）ポリエステルフィルムの製膜
上記で製造したマスターバッチ用ポリエステル組成物のペレットと、フィルム用原料ポリエステル樹脂（Ｘ）のペレットを質量比で１：９の割合で混合し、１３５℃で１０時間真空乾燥した。次いで、二軸押出機に定量供給し、２８０℃でシート状に溶融押し出しして、表面温度２０℃に保った金属ロール上で急冷固化し、厚さ１４００μｍのキャストフィルムを得た。
次に、このキャストフィルムを加熱されたロール群及び赤外線ヒーターで１００℃に加熱し、その後周速差のあるロール群で長手方向に３．５倍延伸して一軸配向フィルムを得た。引き続いて、テンターで、１２０℃で幅方向に４．０倍に延伸し、フィルム幅長を固定した状態で、２６０℃、０．５秒間赤外線ヒーターで加熱し、さらに２００℃で２３秒間３％の弛緩処理をし、厚さ１００μｍの二軸配向ポリエステルフィルムを得た。得られたフィルムの特性を表１に示す。【００４９】
（実施例２）
実施例１の重合方法において、塩基性酢酸アルミニウム、酢酸マグネシウム二水和物、酢酸カリウム、リン酸トリエチルをそれぞれポリエステルの理論量に対してアルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム用原料ポリエステル樹脂（Ｘ）のペレットを質量比で１：１９の割合で混合した以外は実施例１と同様な方法でポリエステルフィルムの製膜を行った。得られたフィルムの特性を表１に示す。【００５０】
（実施例３）
実施例１の重合方法において、塩基性酢酸アルミニウム、酢酸マグネシウム二水和物、酢酸カリウム、リン酸トリエチルをそれぞれポリエステルの理論量に対してアルミニウム原子として７０ｐｐｍ、マグネシウム原子として１５００ｐｐｍ、カリウム原子として１５０ｐｐｍ、リン原子として９９０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム用原料ポリエステル樹脂（Ｘ）のペレットを質量比で１：２９の割合で混合した以外は実施例１と同様な方法でポリエステルフィルムの製膜を行った。得られたフィルムの特性を表１に示す。【００５１】
（実施例４）
実施例１の重合方法において、塩基性酢酸アルミニウム、酢酸マグネシウム二水和物、酢酸カリウム、リン酸トリエチルをそれぞれポリエステルの理論量に対してアルミニウム原子として８０ｐｐｍ、マグネシウム原子として２５００ｐｐｍ、カリウム原子として２５０ｐｐｍ、リン原子として１６５０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム用原料ポリエステル樹脂（Ｘ）のペレットを質量比で１：４９の割合で混合した以外は実施例１と同様な方法でポリエステルフィルムの製膜を行った。得られたフィルムの特性を表１に示す。【００５２】
（実施例５）
実施例１の重合方法において、塩基性酢酸アルミニウム、酢酸マグネシウム二水和物、酢酸カリウム、リン酸トリプロピルをそれぞれポリエステルの理論量に対してアルミニウム原子として３０ｐｐｍ、マグネシウム原子として５００ｐｐｍ、カリウム原子として５０ｐｐｍ、リン原子として３３０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム用原料ポリエステル樹脂（Ｘ）のペレットを質量比で１：９の割合で混合した以外は実施例１と同様な方法でポリエステルフィルムの製膜を行った。得られたフィルムの特性を表１に示す。【００５３】
（実施例６）
実施例１の重合方法において、塩基性酢酸アルミニウム、酢酸マグネシウム二水和物、酢酸カリウム、リン酸トリブチルをそれぞれポリエステルの理論量に対してアルミニウム原子として３０ｐｐｍ、マグネシウム原子として５００ｐｐｍ、カリウム原子として５０ｐｐｍ、リン原子として３３０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム用原料ポリエステル樹脂（Ｘ）のペレットを質量比で１：９の割合で混合した以外は実施例１と同様な方法でポリエステルフィルムの製膜を行った。得られたフィルムの特性を表１に示す。【００５４】
（実施例７）
実施例１の重合方法において、塩基性酢酸アルミニウム、酢酸マグネシウム二水和物、酢酸リチウム二水和物、リン酸トリエチルをそれぞれポリエステルの理論量に対してアルミニウム原子として３０ｐｐｍ、マグネシウム原子として５００ｐｐｍ、リチウム原子として４５ｐｐｍ、リン原子として３３０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム用原料ポリエステル樹脂（Ｘ）のペレットを質量比で１：９の割合で混合した以外は実施例１と同様な方法でポリエステルフィルムの製膜を行った。得られたフィルムの特性を表１に示す。【００５５】
（実施例８）
実施例１の重合方法において、塩基性酢酸アルミニウム、酢酸マグネシウム二水和物、酢酸カリウム、エチルジエチルホスホノアセテートをそれぞれポリエステルの理論量に対してアルミニウム原子として３０ｐｐｍ、マグネシウム原子として５００ｐｐｍ、カリウム原子として５０ｐｐｍ、リン原子として２５０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム用原料ポリエステル樹脂（Ｘ）のペレットを質量比で１：９の割合で混合し、実施例１と同様な方法でポリエステルフィルムの製膜を行った。得られたフィルムの特性を表１に示す。【００５６】
（比較例１）
実施例１の重合方法において、塩基性酢酸アルミニウム、酢酸マグネシウム二水和物、酢酸カリウム、リン酸トリエチルをそれぞれポリエステルの理論量に対してアルミニウム原子として３０ｐｐｍ、マグネシウム原子として５００ｐｐｍ、カリウム原子として５０ｐｐｍ、リン原子として２００ｐｐｍとなるように添加した以外は、実施例１と同様な方法でマスターバッチ用ポリエステル組成物のペレットを得た。得られたポリエステル組成物の物性を表２に示す。
得られたマスターバッチ用ポリエステル組成物とフィルム用原料ポリエステル樹脂（Ｘ）のペレットを質量比で１：９の割合で混合し、実施例１と同様な方法でポリエステルフィルムの製膜を行った。得られたフィルムの特性を表２に示す。【００５７】
（比較例２）
塩基性酢酸アルミニウム、酢酸マグネシウム二水和物、酢酸カリウム、リン酸トリエチルをそれぞれポリエステルの理論量に対してアルミニウム原子として３０ｐｐｍ、マグネシウム原子として５００ｐｐｍ、カリウム原子として５０ｐｐｍ、リン原子として６７０ｐｐｍとなるように添加した以外は、実施例１と同様な方法でマスターバッチ用ポリエステル組成物のペレットを得た。得られたポリエステル組成物の物性を表２に示す。
得られたマスターバッチ用ポリエステル組成物とフィルム用原料ポリエステル樹脂（Ｘ）のペレットを質量比で１：９の割合で混合し、実施例１と同様な方法でポリエステルフィルムの製膜を行った。得られたフィルムの特性を表２に示す。【００５８】
（比較例３）
実施例１の重合方法において、塩基性酢酸アルミニウム、酢酸マグネシウム二水和物、酢酸カリウム、リン酸トリエチルをそれぞれポリエステルの理論量に対してアルミニウム原子として３０ｐｐｍ、マグネシウム原子として５００ｐｐｍ、カリウム原子として３５０ｐｐｍ、リン原子として３３０ｐｐｍとなるように添加した以外は、実施例１と同様な方法でマスターバッチ用ポリエステル組成物のペレットを得た。得られたポリエステル組成物の物性を表２に示す。
得られたマスターバッチ用ポリエステル組成物とフィルム用原料ポリエステル樹脂（Ｘ）のペレットを質量比で１：９の割合で混合し、実施例１と同様な方法でポリエステルフィルムの製膜を行った。得られたフィルムの特性を表２に示す。【００５９】
（比較例４）
実施例１の重合方法において、塩基性酢酸アルミニウム、酢酸マグネシウム二水和物、酢酸カリウム、リン酸トリメチルをそれぞれポリエステルの理論量に対してアルミニウム原子として３０ｐｐｍ、マグネシウム原子として５００ｐｐｍ、カリウム原子として５０ｐｐｍ、リン原子として３３０ｐｐｍとなるように添加した以外は、実施例１と同様な方法でマスターバッチ用ポリエステル組成物のペレットを得た。得られたポリエステル組成物の物性を表２に示す。
得られたマスターバッチ用ポリエステル組成物とフィルム用原料ポリエステル樹脂（Ｘ）のペレットを質量比で１：９の割合で混合し、実施例１と同様な方法でポリエステルフィルムの製膜を行った。得られたフィルムの特性を表２に示す。【００６０】
【表１】
0006465022.tif 000002
【００６１】
【表２】
0006465022.tif 000003
【００６２】
実施例１〜６のマスターバッチ用ポリエステル組成物は、溶融比抵抗が低く、異物が少なく、これを用いて得られたフィルムの色調、熱安定性は優れている。実施例７のマスターバッチ用ポリエステル組成物は、アルカリ金属としてリチウムを用いたものであるが、実施例１に比べて溶融比抵抗がやや高くなり、色調がやや劣っている。実施例８のマスターバッチ用ポリエステル組成物は、リン化合物としてエチルジエチルホスホノアセテートを用いたものであるが、実施例１、５、６に比べて異物がやや多くなり、色調がやや劣っている。
比較例１のマスターバッチ用ポリエステル組成物は、リン化合物の含有量が少ないため、マグネシウム量が同じ実施例１と比べて色調が悪く、異物が多く、得られたフィルムの耐熱性が悪い。また溶融比抵抗も高く、製膜性が悪い。比較例２では、溶融比抵抗が高く、製膜性が悪い。比較例３では、カリウム化合物の含有量が多いため、マグネシウム量が同じ実施例１と比べて色調が悪く、得られたフィルムの耐熱性が悪い。比較例４では、溶融比抵抗が高く、製膜性が悪い。
【産業上の利用可能性】
【００６３】
本発明のマスターバッチ用ポリエステル組成物は、十分に低い溶融比抵抗を有し、異物が少なく、色調と熱安定性にも優れているため、フィルム原料用ポリエステルに混合することで製膜性を改善し、品位にも優れたポリエステルフィルムを製造できるという効果がある。したがって、本発明のマスターバッチ用ポリエステル組成物を用いたフィルムは、例えば、帯電防止性フィルム、易接着性フィルム、カード用、ダミー缶用、農業用、建材用、化粧材用、壁紙用、ＯＨＰフィルム用、印刷用、インクジェット記録用、昇華転写記録用、レーザービームプリンタ記録用、電子写真記録用、熱転写記録用、感熱転写記録用、プリント基板配線用、メンブレンスイッチ用、プラズマディスプレイ用近赤外線吸収フィルム、タッチパネルやエレクトロルミネッセンス用の透明導電性フィルム、マスキングフィルム用、写真製版用、レントゲンフィルム用、写真ネガフィルム用、位相差フィルム用、偏光フィルム用、偏光膜保護（ＴＡＣ）用、偏向板や位相差板の検査用プロテクトフィルム及び／又はセパレータフィルム、感光性樹脂フィルム用、視野拡大フィルム用、拡散シート用、反射フィルム用、反射防止フィルム用、紫外線防止用、バックグラインドテープ用など、幅広い用途に使用することができる。